(57)【要約】熱伝導率が良く、粘度が低く塗布し易い熱伝導性組成物の提供。（Ａ）球状の熱伝導性充填剤と（Ｂ）アルコキシシラン化合物またはジメチルポリシロキサンを含有する熱伝導性組成物であって、前記（Ａ）成分の球状の熱伝導性充填剤が平均粒子径の異なる充填剤を特定割合で配合してなる混合物であり、前記混合物が、窒化物からなる平均粒子径５０μｍ以上の球状の熱伝導性充填剤を３０質量％以上配合してなる、熱伝導性組成物。【特許請求の範囲】
【請求項１】
（Ａ）球状の熱伝導性充填剤と（Ｂ）アルコキシシラン化合物またはジメチルポリシロキサンを含有する熱伝導性組成物であって、
前記（Ａ）成分の球状の熱伝導性充填剤が平均粒子径の異なる充填剤を特定割合で配合してなる混合物であり、前記混合物が、窒化物からなる平均粒子径５０μｍ以上の球状の熱伝導性充填剤を３０質量％以上配合してなる、熱伝導性組成物。
【請求項２】
前記（Ａ）成分の混合物が、窒化物からなる平均粒子径５０μｍ以上の球状の熱伝導性充填剤を５０質量％以上配合してなり、平均粒子径５０μｍ未満の球状の熱伝導性充填剤を５０質量％以下配合してなる、請求項１記載の熱伝導性組成物。
【請求項３】
（Ａ）球状の熱伝導性充填剤と（Ｂ）アルコキシシラン化合物またはジメチルポリシロキサンを含有する熱伝導性組成物であって、
前記（Ａ）成分の球状の熱伝導性充填剤が平均粒子径の異なる充填剤を特定割合で配合してなる混合物であり、
前記混合物が、窒化物からなる平均粒子径５０μｍ以上の球状の熱伝導性充填剤を３０質量％以上配合してなり、平均粒子径１μｍ未満の球状の熱伝導性充填剤を１０質量％以上配合してなる、熱伝導性組成物。
【請求項４】
前記（Ａ）成分の混合物が、窒化物からなる平均粒子径５０μｍ以上の球状の熱伝導性充填剤を３０質量％以上配合してなり、平均粒子径１μｍ未満の球状の熱伝導性充填剤を１０質量％以上配合してなり、残部が平均粒子径１μｍ以上〜平均粒子径５０μｍ未満の球状の熱伝導性充填剤を配合してなる、請求項３記載の熱伝導性組成物。
【請求項５】
前記窒化物が窒化アルミニウムまたは窒化ホウ素である、請求項１〜４のいずれか１項に記載の熱伝導性組成物。
【請求項６】
請求項１〜５のいずれか１項に記載の熱伝導性組成物からなる放熱材料。
【発明の詳細な説明】
【技術分野】
【０００１】
本発明は、放熱材料として使用できる熱伝導性組成物と、それを使用した放熱材料に関する。
背景技術【０００２】
電子機器は、年々高集積化・高速化しており、それに応じて熱対策のための放熱材料の需要が高まっている。
特開昭６２−４３４９３号公報には、熱伝導性と電気絶縁性の良い熱伝導性シリコーングリースの発明が記載されている。熱伝導性を付与する成分として、粒子径が０．０１〜１００μｍのボロンナイトライドを使用することが記載されているが（２頁右下欄）、実施例では粒度１〜５μｍのボロンナイトライドが使用されている。【０００３】
特開２００３−１７６４１４号公報には、熱伝導性シリコーン組成物の発明が記載されている。熱伝導性を付与する成分として、（Ｂ）平均粒子径０．１〜１００μｍ、好ましくは２０〜５０μｍの低融点金属粉末（段落番号００１１）、（Ｄ）充填剤（段落番号００１４）が記載されている。【０００４】
特開２００３−２１８２９６号公報には、シリコーン樹脂、熱伝導性充填剤を含むシリコーン樹脂組成物の発明が記載されている。熱伝導性充填剤としては、低融点金属粉末、平均粒子径０．１〜１００μｍ、好ましくは２０〜５０μｍのアルミニウム粉末、酸化亜鉛粉末、アルミナ粉末などが記載されている（段落番号００１７〜００２１）。【０００５】
特開２００３−３０１１８９号公報には、放熱性シリコーングリース組成物の発明が記載されている。熱伝導性充填剤として、平均粒子径が０．１〜１００μｍ、好ましくは１〜２０μｍの範囲のものを使用することが記載されている（段落番号００１２、００１３）。【０００６】
２００５−１１２９６１号公報には、硬化性オルガノポリシロキサン組成物の発明が記載されている。平均粒子径が０．１〜１００μｍ、好ましくは１〜２０μｍの熱伝導性充填剤を使用することが記載されている（段落番号００３０〜００３２）【０００７】
特開２００７−９９８２１号公報には、熱伝導性シリコーングリース組成物の発明が記載されている。（Ｂ）成分の金属酸化物粉末、金属窒化物粉末として、所望の熱伝導性を得るため、平均粒子径が０．１〜１０μｍ、好ましくは０．２〜８μｍのものを使用することが記載されている（段落番号００１６、００１７）。【０００８】
特開２００８−１８４５４９号公報には、放熱材の製造方法の発明が記載されている。（Ｄ）熱伝導性充填剤として、平均粒子径が１００μｍ以下、好ましくは０．１〜８０μｍのものが使用されている（段落番号００２７、００２８）。実施例１では、平均粒子径１４μｍの酸化アルミニウム（Ｄ−１）、平均粒子径２μｍの酸化アルミニウム（Ｄ−２）、平均粒子径０．５μｍの酸化亜鉛（Ｄ−３）が併用されている。【０００９】
特開２００９−９６９６１号公報には、熱伝導性シリコーングリース組成物の発明が記載されている。（Ｂ−１）平均粒子径が１２〜１００μｍ（好ましくは１５〜３０μｍ）の熱伝導性充填剤と、（Ｂ−２）平均粒子径が０．１〜１０μｍ（好ましくは０．３〜５μｍ）の熱伝導性充填剤を使用することが記載されている（特許請求の範囲、段落番号００２８〜００３０）。【００１０】
特開２０１０−１３５６３号公報には、熱伝導性シリコーングリースの発明が記載されている。（Ａ）の熱伝導性無機充填剤は、平均粒子径０．１〜１００μｍ、特に１〜７０μｍの範囲であることが好ましいと記載されている（段落番号００２５）。実施例では、Ｂ−１：酸化亜鉛粉末（不定形、平均粒子径：１．０μｍ）、Ｂ−２：アルミナ粉末（球形、平均粒子径：２．０μｍ）、Ｂ−３：アルミニウム粉末（不定形、平均粒子径７．０μｍ）が使用されている。【００１１】
特開２０１０−１２６５６８号公報には、放熱用シリコーングリース組成物の発明が記載されている。（Ｂ）熱伝導性無機充填剤は、平均粒子径０．１〜１００μｍの範囲であることが必要であり、好ましくは０．５〜５０μｍであると記載されている。
実施例では、Ｃ−１：アルミナ粉末（平均粒子径１０μｍ、比表面積１．５ｍ２／ｇ）、Ｃ−２：アルミナ粉末（平均粒子径１μｍ、比表面積８ｍ２／ｇ）、Ｃ−３：酸化亜鉛粉末（平均粒子径０．３μｍ、比表面積４ｍ２／ｇ）、Ｃ−４：アルミ粉末（平均粒子径１０μｍ、比表面積３ｍ２／ｇ）、Ｃ−５：アルミナ粉末（平均粒子径０．０１μｍ、比表面積１６０ｍ２／ｇ）が使用されている。【００１２】
特開２０１１−１２２０００号公報には、高熱伝導性ポッティング材用シリコーン組成物の発明が記載されている。（Ａ）熱伝導性充填剤として、平均粒子径１〜１００μｍ、好ましくは５〜５０μｍのものを使用することが記載されている（段落番号００１８）。（Ａ）熱伝導性充填剤としてアルミナ粉末を使用するときは、（Ｂ１）平均粒子径が５μｍ超〜５０μｍ以下の球状アルミナと、（Ｂ２）平均粒子径が０．１μｍ〜５μｍの球状または不定形アルミナを併用することが好ましいことが記載されている（段落番号００１８）。【００１３】
特開２０１３−１４７６００号公報には、熱伝導性シリコーン組成物の発明が記載されている。（Ｂ）成分である熱伝導性充填材は、主にアルミナを含有するもので、（Ｃ−ｉ）平均粒子径１０〜３０μｍである不定形アルミナ、（Ｃ−ｉｉ）平均粒子径３０〜８５μｍである球状アルミナ、（Ｃ−ｉｉｉ）平均粒子径０．１〜６μｍである絶縁性無機フィラーからなるものであると記載されており（段落番号００３２）、不定形のアルミナと球状のアルミナを組み合わせることで特有の効果が得られるものである。
発明の概要【００１４】
本発明は、低粘度にすることができ、熱伝導性の良い熱伝導性組成物、及びそれを使用した放熱材料を提供することを課題とする。【００１５】
本発明の第１の実施形態によれば、（Ａ）球状の熱伝導性充填剤と（Ｂ）アルコキシシラン化合物またはジメチルポリシロキサンを含有する熱伝導性組成物であって、前記（Ａ）成分の球状の熱伝導性充填剤が平均粒子径の異なる充填剤を特定割合で配合してなる混合物であり、前記混合物が、窒化物からなる平均粒子径５０μｍ以上の球状の熱伝導性充填剤を３０質量％以上配合してなりる、熱伝導性組成物が提供される。【００１６】
また本発明の第２の実施形態によれば、（Ａ）球状の熱伝導性充填剤と（Ｂ）アルコキシシラン化合物またはジメチルポリシロキサンを含有する熱伝導性組成物であって、前記（Ａ）成分の球状の熱伝導性充填剤が平均粒子径の異なる充填剤を特定割合で配合してなる混合物であり、前記混合物が、窒化物からなる平均粒子径５０μｍ以上の球状の熱伝導性充填剤を３０質量％以上配合し、平均粒子径１μｍ未満の球状の熱伝導性充填剤を１０質量％以上配合してなる、熱伝導性組成物が提供される。【００１７】
さらに本発明は、上記第１又は第２の実施形態による組成物を使用した放熱材料を提供する。【００１８】
本発明の組成物は、高い熱伝導率を有しているが、低粘度にすることができるため、放熱材料として使用したとき、適用対象に塗布することが容易になる。
発明を実施するための形態【００１９】
＜第１実施形態の熱伝導性組成物＞
本発明の第１の実施形態の熱伝導性組成物は、（Ａ）球状の熱伝導性充填剤と（Ｂ）アルコキシシラン化合物またはジメチルポリシロキサンを含有する。【００２０】
［（Ａ）成分］
（Ａ）成分は球状の熱伝導性充填剤であり、不定形の熱伝導性充填剤は含まれない。球状は、完全な球であることを要するものではないが、長軸と短軸が存在している場合には、長軸／短軸＝１．０±０．２程度であるものを示すものである。【００２１】
（Ａ）成分の球状の熱伝導性充填剤は平均粒子径の異なる充填剤を特定割合で配合してなる混合物であり、熱伝導性を高くできることから、前記混合物が、平均粒子径５０μｍ以上の充填剤を３０質量％以上配合してなり、４０質量％以上配合してなることが好ましく、５０質量％以上配合してなることがより好ましい。【００２２】
一つの例では、前記（Ａ）成分の混合物は、平均粒子径５０μｍ以上の球状の熱伝導性充填剤を５０質量％以上配合してなり、平均粒子径５０μｍ未満の球状の熱伝導性充填剤を５０質量％以下配合してなるものが好ましい。【００２３】
別の例では、前記（Ａ）成分の混合物は、平均粒子径５０μｍ以上、好ましくは平均粒子径５０〜１００μｍ、より好ましくは平均粒子径５０〜８０μｍの球状の熱伝導性充填剤を５０〜７０質量％、好ましくは５０〜６０質量％配合し、平均粒子径５０μｍ未満、好ましくは平均粒子径が１〜１０μｍ、より好ましくは平均粒子径が１〜５μｍの球状の熱伝導性充填剤を３０〜５０質量％、好ましくは４０〜５０質量％配合してなるものがより好ましい。【００２４】
平均粒子径５０μｍ以上の球状の熱伝導性充填剤は窒化物からなるものであり、前記窒化物は熱伝導性の観点から窒化アルミニウムまたは窒化ホウ素が好ましい。平均粒子径５０μｍ以上の球状の熱伝導性充填剤は、酸化アルミニウム、酸化亜鉛などの金属酸化物、アルミニウムなどの金属は使用しない。窒化物からなる平均粒子径５０μｍ以上の球状の熱伝導性充填剤としては、株式会社トクヤマから販売されている丸み状窒化アルミニウム「ＦＡＮ−ｆ５０−Ｊ（平均粒子径５０μｍ）」、同「ＦＡＮ−ｆ８０（平均粒子径８０μｍ）」などを使用することができる。【００２５】
また、平均粒子径５０μｍ未満の球状の熱伝導性充填剤も窒化物からなるものが好ましく、株式会社トクヤマから販売されている丸み状窒化アルミニウム「ＨＦ−０１（平均粒子径１μｍ）」、同「ＨＦ−０５（平均粒子径５μｍ）」などを使用することができる。しかしながら、他の球状の金属酸化物粉末や金属粉末、例えば酸化アルミニウム、酸化亜鉛、アルミニウムから選ばれるものも使用可能である。平均粒子径５０μｍ未満の球状の熱伝導性充填剤は、平均粒子径の異なる２種以上を配合して用いることができる。【００２６】
［（Ｂ）成分］
（Ｂ）成分のアルコキシシラン化合物としては、１分子中に少なくとも次の一般式：−ＳｉＲ１１３−ａ（ＯＲ１２）ａ  （ＩＩ）
（式中、Ｒ１１は炭素数１〜６のアルキル基、好ましくはメチル基、Ｒ１２は炭素数１〜６のアルキル基、好ましくはメチル基、ａは１、２または３）で表されるアルコキシシリル基を有している化合物が好ましい。【００２７】
一般式（ＩＩ）のアルコキシシリル基を有するアルコキシシラン化合物としては、次のような一般式（ＩＩ−１）及び一般式（ＩＩ−２）の化合物を挙げることができる。【００２８】
【化１】
2016190189.tif 000002
式中、
ｘ＝１０〜５００
Ｙ＝Ｓｉ（ＣＨ３）２ＣＨ＝ＣＨ２またはＳｉ（ＣＨ３）３である。【００２９】
また、（Ｂ）成分のアルコキシシラン化合物としては、次の一般式（ＩＩＩ）で表される化合物も使用することができる。
Ｒ２１ａＲ２２ｂＳｉ（ＯＲ２３）４−ａ−ｂ      （ＩＩＩ）
（式中、Ｒ２１は独立に炭素原子数６〜１５のアルキル基であり、Ｒ２２は独立に非置換または置換の炭素原子数１〜１２の１価炭化水素基であり、Ｒ２３は独立に炭素原子数１〜６のアルキル基であり、ａは１〜３の整数、ｂは０〜２の整数であり、但しａ＋ｂは１〜３の整数である。）【００３０】
一般式（ＩＩＩ）において、Ｒ２１で表されるアルキル基としては、例えば、ヘキシル基、オクチル基、ノニル基、デシル基、ドデシル基、テトラデシル基などを挙げることができる。Ｒ２２で表される非置換または置換の１価炭化水素基としては、メチル基、エチル基、プロピル基、クロロメチル基、ブロモエチル基、３，３，３−トリフルオロプロピル基、シアノエチル基等の炭素原子数１〜３の非置換または置換のアルキル基、およびフェニル基、クロロフェニル基、フルオロフェニル基などの非置換または置換のフェニル基などが好ましい。Ｒ２３としては、メチル基、エチル基、プロピル基、ブチル基、ヘキシル基などが好ましい。【００３１】
（Ｂ）成分のジメチルポリシロキサンとしては、下記一般式（ＩＶ）で表される分子鎖片末端がトリアルコキシシリル基で封鎖されたジメチルポリシロキサンを挙げることができる。【００３２】
【化２】
2016190189.tif 000003
Ｒ’＝−Ｏ−または−ＣＨ２ＣＨ２−【００３３】
（式中、Ｒ３１は独立に炭素原子数１〜６のアルキル基であり、ｃは５〜１００、好ましくは５〜７０、特に好ましくは１０〜５０の整数である。）
Ｒ３１で表されるアルキル基としては、メチル基、エチル基、プロピル基、ブチル基、ヘキシル基などが好ましい。【００３４】
（Ｂ）成分としては、さらに例えば特開２００９−２２１３１１号公報に記載の（Ｄ）成分の表面処理剤（ウェッター）（段落番号００４１〜００４８）を使用することもできる。【００３５】
第１発明の組成物中の（Ｂ）成分の含有量は、（Ａ）成分１００質量部に対して１〜３０質量部であり、好ましくは１〜２５質量部、より好ましくは５〜２０質量部である。【００３６】
＜第２実施形態の熱伝導性組成物＞
本発明の第２の実施形態の熱伝導性組成物も、（Ａ）球状の熱伝導性充填剤と（Ｂ）アルコキシシラン化合物またはジメチルポリシロキサンを含有する。
［（Ａ）成分］
（Ａ）成分は球状の熱伝導性充填剤であり、不定形の熱伝導性充填剤は含まれない。球状は、完全な球であることを要するものではないが、長軸と短軸が存在している場合には、長軸／短軸＝１．０±０．２程度であるものを示すものである。
（Ａ）成分の球状の熱伝導性充填剤は平均粒子径の異なる充填剤を特定割合で配合してなる混合物であり、熱伝導性を高くできることから、前記混合物が、平均粒子径５０μｍ以上の充填剤を３０質量％以上配合してなり、４０質量％以上配合してなることが好ましく、５０質量％以上配合してなることがより好ましい。【００３７】
（Ａ）成分の球状の熱伝導性充填剤は、平均粒子径５０μｍ以上の球状の熱伝導性充填剤と、平均粒子径１μｍ未満の球状の熱伝導性充填剤という、平均粒子径の異なる充填剤を特定割合で配合してなる混合物である。【００３８】
前記（Ａ）成分の混合物中、平均粒子径５０μｍ以上の球状の熱伝導性充填剤の配合量は、熱伝導性を高くできることから、３０質量％以上、好ましくは４０質量％以上、より好ましくは５０質量％以上である。一例では、前記（Ａ）成分の混合物は、平均粒子径５０μｍ以上、好ましくは平均粒子径５０〜１００μｍ、より好ましくは平均粒子径５０〜８０μｍの球状の熱伝導性充填剤を５０〜７０質量％、好ましくは５０〜６０質量％配合してなる。【００３９】
また粘度の上昇を抑制し、熱伝導性を高くする観点から、前記（Ａ）成分の混合物中、平均粒子径１μｍ未満の球状の熱伝導性充填剤の配合量は、１０質量％以上、好ましくは１５質量％以上である。一例では、前記（Ａ）成分の混合物中、平均粒子径１μｍ未満の球状の熱伝導性充填剤の配合量は、好ましくは１０〜３０質量％、より好ましくは１５〜２５質量％である。【００４０】
また、前記（Ａ）成分の混合物は、平均粒子径５０μｍ以上の球状の熱伝導性充填剤と平均粒子径１μｍ未満の球状の熱伝導性充填剤を除いた残部として、平均粒子径１μｍ以上〜平均粒子径５０μｍ未満、好ましくは平均粒子径１〜１０μｍ、より好ましくは平均粒子径１〜５μｍの球状の熱伝導性充填剤を配合してなるものが好ましい。【００４１】
前記（Ａ）成分の混合物中、平均粒子径５０μｍ以上の球状の熱伝導性充填剤は窒化物からなるものであり、前記窒化物は熱伝導性の観点から窒化アルミニウムまたは窒化ホウ素が好ましい。窒化物からなる平均粒子径５０μｍ以上の球状の熱伝導性充填剤としては、株式会社トクヤマから販売されている丸み状窒化アルミニウム「ＦＡＮ−ｆ５０−Ｊ（平均粒子径５０μｍ）」、同「ＦＡＮ−ｆ８０（平均粒子径８０μｍ）」などを使用することができる。【００４２】
平均粒子径１μｍ以上〜平均粒子径５０μｍ未満、好ましくは平均粒子径１〜１０μｍ、より好ましくは平均粒子径１〜５μｍの球状の熱伝導性充填剤は、窒化物からなるものが好ましく、株式会社トクヤマから販売されている丸み状窒化アルミニウム「ＨＦ−０１（平均粒子径１μｍ）」、同「ＨＦ−０５（平均粒子径５μｍ）」などを使用することができる。しかしながら、他の球状の金属酸化物粉末や金属粉末、例えば酸化アルミニウム、酸化亜鉛、アルミニウムから選ばれるものも使用可能である。【００４３】
平均粒子径１μｍ未満の球状の熱伝導性充填剤は、酸化アルミニウム（Ａｌ２Ｏ３）、酸化亜鉛（ＺｎＯ）などの金属酸化物、窒化アルミニウムや窒化ホウ素のような窒化物、アルミニウム、銅、銀、金などの金属、金属／金属酸化物のコアシェル型粒子などから選ばれるものを使用することができる。【００４４】
［（Ｂ）成分］
第１実施形態の熱伝導性組成物で使用した（Ｂ）成分と同じアルコキシシラン化合物またはジメチルポリシロキサンを使用することができる。【００４５】
第２実施形態の組成物中の（Ｂ）成分の含有量は、（Ａ）成分１００質量部に対して１〜２０質量部であり、好ましくは１〜１５質量部、より好ましくは３〜１５質量部である。【００４６】
［その他の成分］
第１実施形態の組成物と第２実施形態の組成物は、それぞれの（Ａ）成分と（Ｂ）成分に加えて、さらに（Ｃ）成分としてポリオルガノシロキサンを含有することができる。（Ｃ）成分のポリオルガノシロキサンには、（Ｂ）成分のジメチルポリシロキサンは含まれない。【００４７】
［（Ｃ）成分］
（Ｃ）成分のポリオルガノシロキサンとしては、次の平均組成式（Ｉ）で表されるものを使用することができる。
Ｒ１ａＲ２ｂＳｉＯ［４−（ａ＋ｂ）］／２    （Ｉ）【００４８】
式中、Ｒ１は、アルケニル基である。アルケニル基は、炭素原子数が２〜８の範囲にあるものが好ましく、例えばビニル基、アリル基、プロペニル基、１−ブテニル基、１−ヘキセニル基などを挙げることができ、好ましくはビニル基である。アルケニル基を含有するときは、好ましくは１分子中に１個以上、好ましくは２個以上含有される。アルケニル基が１個以上であると、（Ｃ）成分をゲル状からゴム状の間で調整することができる。また、アルケニル基は、分子鎖末端のケイ素原子に結合していても、分子鎖途中のケイ素原子に結合していても、両者に結合していてもよい。【００４９】
Ｒ２は、脂肪族不飽和結合を含まない置換又は非置換の１価炭化水素基である。脂肪族不飽和結合を含まない置換又は非置換の１価炭化水素基は、炭素原子数が１〜１２、好ましくは１〜１０のものであり、例えばメチル基、エチル基、プロピル基、イソプロピル基、ブチル基、ヘキシル基、オクチル基、デシル基、ドデシル基などのアルキル基；シクロペンチル基、シクロヘキシル基、シクロブチル基などのシクロアルキル基；フェニル基、トリル基、キシリル基、ナフチル基などのアリール基；ベンジル基、フェニルエチル基、フェニルプロピル基等のアラルキル基；これらの炭化水素基の水素原子の一部又は全部を塩素、フッ素、臭素などのハロゲン原子、シアン基などで置換した基、例えばクロロメチル基、トリフルオロプロピル基、クロロフェニル基、ブロモフェニル基、ジブロモフェニル基、テトラクロロフェニル基、フルオロフェニル基、ジフルオロフェニル基などのハロゲン化炭化水素基やα−シアノエチル基、β−シアノプロピル基、γ−シアノプロピル基等のシアノアルキル基などを挙げることができる。これらのなかでも好ましくはアルキル基、アリール基であり、より好ましくはメチル基、フェニル基である。【００５０】
ａ，ｂは、０≦ａ＜３、０＜ｂ＜３、１＜ａ＋ｂ＜３を満足する正数であり、好ましくは０．０００５≦ａ≦１、１．５≦ｂ＜２．４、１．５＜ａ＋ｂ＜２．５であり、より好ましくは０．００１≦ａ≦０．５、１．８≦ｂ≦２．１、１．８＜ａ＋ｂ≦２．２を満足する数である。【００５１】
（Ｃ）成分の分子構造は、直鎖状、分岐状のものが好ましい。
（Ｃ）成分の２３℃における粘度は、０．０１〜１０Ｐａ・ｓであることが好ましい。より好ましくは０．０２〜１．０Ｐａ・ｓである。【００５２】
（Ｃ）成分を含有する場合は、（Ａ）成分１００質量部に対して（Ｂ）成分と（Ｃ）成分を合計量で１．５〜３５質量部含有し、好ましくは１．５〜３０質量部、より好ましくは１．５〜２８質量部含有する。（Ｂ）成分と（Ｃ）成分は、（Ｂ）成分と（Ｃ）成分の合計量中の（Ｃ）成分の含有割合が１５〜９８質量％であり、好ましくは１８〜９８質量％であり、より好ましくは２０〜９８質量％であるように配合される。【００５３】
本発明の組成物は、必要に応じて、反応抑制剤、補強性シリカ、難燃性付与剤、耐熱性向上剤、可塑剤、着色剤、接着性付与材、希釈剤などを本発明の目的を損なわない範囲で含有することができる。【００５４】
本発明の第１および第２の実施形態の組成物は、グリース状（ペースト状）のものである。（Ｂ）成分としてアルコキシシラン化合物（ＩＩ−１，２）でＹ＝Ｓｉ（ＣＨ３）２ＣＨ２＝ＣＨ２のものを使用した場合は、（Ｃ）成分の置換基を不飽和基を含むように選択し、下記の（Ｄ）成分、（Ｅ）成分を併用することによりゲル状のものからゴム状のものまで硬さを調整することができる。ここでゴム状のものにしたときには、弾力性のあるものから、例えば石のように硬いものまでを含むものである。【００５５】
［（Ｄ）成分］
（Ｄ）成分は、ポリオルガノハイドロジェンシロキサンであり、（Ｃ）成分の架橋剤となる成分である。（Ｄ）成分のポリオルガノハイドロジェンシロキサンは、１分子中にケイ素原子に結合した水素原子を２個以上、好ましくは３個以上有するものである。この水素原子は、分子鎖末端のケイ素原子に結合していても、分子鎖途中のケイ素原子に結合していても、両方に結合していてもよい。さらに両末端のみにケイ素原子に結合した水素原子を有するポリオルガノハイドロジェンシロキサンを併用してもよい。（Ｄ）成分の分子構造は、直鎖状、分岐鎖状、環状あるいは三次元網目状のいずれでもよく、１種単独又は２種以上を併用してもよい。（Ｄ）成分のポリオルガノハイドロジェンシロキサンは公知のものであり、例えば特開２００８−１８４５４９号公報に記載されている（Ｂ）成分を使用することができる。【００５６】
［（Ｅ）成分］
（Ｅ）成分は白金系触媒であり、（Ｃ）成分と（Ｄ）成分を混練した後の硬化を促進させる成分である。（Ｅ）成分としては、ヒドロシリル化反応に用いられる周知の触媒を用いることができる。例えば白金黒、塩化第二白金、塩化白金酸、塩化白金酸と一価アルコールとの反応物、塩化白金酸とオレフィン類やビニルシロキサンとの錯体、白金ビスアセトアセテートなどを挙げることができる。（Ｅ）成分の含有量は、所望の硬化速度などに応じて適宜調整することができるものであり、（Ｃ）成分と（Ｄ）成分の合計量に対し、白金元素に換算して０．１〜１０００ｐｐｍの範囲とすることが好ましい。【００５７】
本発明の組成物は、（Ａ）成分および（Ｂ）成分、さらに必要に応じて他の任意成分をプラネタリーミキサーなどの混合機で混合することにより得ることができる。混合時には、必要に応じて５０〜１５０℃の範囲で加熱しながら混合してもよい。さらに均一仕上げのためには、高剪断力下で混練操作を行うことが好ましい。混練装置としては、３本ロール、コロイドミル、サンドグラインダー等があるが、中でも３本ロールによる方法が好ましい。【００５８】
また本発明の組成物がさらに（Ｄ）成分と（Ｅ）成分を含むゲル状のものであるとき、特開２００８−１８４５４９号公報に記載の放熱材の製造方法と同様にして得ることができる。【００５９】
本発明の組成物からなる放熱材料は、上記した熱伝導性組成物からなるものである。本発明の組成物からなる放熱材料は、（Ｄ）成分および（Ｅ）成分を含まないグリース状のものであるとき、粘度（実施例に記載の測定方法により求められる粘度）は、発熱部位に対する塗布の容易さから、１０〜１０００Ｐａ・ｓの範囲であることが好ましい。【００６０】
上記したように（Ｂ）成分がアルコキシシラン化合物（ＩＩ−１，２）でＹ＝Ｓｉ（ＣＨ３）２ＣＨ２＝ＣＨ２を含む組成物からなる放熱材料は、（Ｃ）成分、（Ｄ）成分および（Ｅ）成分を含むゴム状のものであるとき、硬度計ＴｙｐｅＥ型（ＪＩＳＫ６２４９準拠）で測定した硬さがたとえば５以上のものであることが好ましい。【００６１】
本発明の組成物からなる放熱材料は、熱線法で測定した２３℃における熱伝導率が２．０Ｗ／（ｍ・Ｋ）以上、好ましくは２．５Ｗ／（ｍ・Ｋ）以上、より好ましくは３．０Ｗ／（ｍ・Ｋ）以上のものである。前記熱伝導率を調整して放熱効果を高めるためには、組成物中の（Ａ）成分の含有割合が８０質量％以上であることが好ましく、要求される熱伝導率に応じて（Ａ）成分の含有割合を増加させることができる。【００６２】
本発明の放熱材料は、発熱量の多いＣＰＵを搭載しているＰＣ／サーバーの他、パワーモジュール、超ＬＳＩ、光部品（光ピックアップやＬＥＤ）を搭載した各電子機器、家電機器（ＤＶＤ／ＨＤＤレコーダー（プレイヤー）、ＦＰＤなどのＡＶ機器など）、ＰＣ周辺機器、家庭用ゲーム機、自動車のほか、インバーターやスイッチング電源などの産業用機器などの放熱材料として使用することができる。放熱材料はグリース状（ペースト状）、ゲル状、ゴム状等の形態を有することができる。【００６３】
以下では本発明の種々の実施態様を示す。
＜１＞（Ａ）球状の熱伝導性充填剤と（Ｂ）アルコキシシラン化合物またはジメチルポリシロキサンを含有する熱伝導性組成物であって、
前記（Ａ）成分の球状の熱伝導性充填剤が平均粒子径の異なる充填剤を特定割合で配合してなる混合物であり、前記混合物が、窒化物からなる平均粒子径５０μｍ以上の球状の熱伝導性充填剤を３０質量％以上、好ましくは４０質量％以上、より好ましくは５０質量％以上配合してなる、熱伝導性組成物。【００６４】
＜２＞  前記（Ａ）成分の混合物が、窒化物からなる平均粒子径５０μｍ以上の球状の熱伝導性充填剤を５０質量％以上配合してなり、平均粒子径５０μｍ未満の球状の熱伝導性充填剤を５０質量％以下配合してなる、＜１＞の熱伝導性組成物。【００６５】
＜３＞（Ａ）球状の熱伝導性充填剤と（Ｂ）アルコキシシラン化合物またはジメチルポリシロキサンを含有する熱伝導性組成物であって、
前記（Ａ）成分の球状の熱伝導性充填剤が平均粒子径の異なる充填剤を特定割合で配合してなる混合物であり、前記混合物が、窒化物からなる平均粒子径５０〜１００μｍ、好ましくは平均粒子径５０〜８０μｍの球状の熱伝導性充填剤を５０〜７０質量％、好ましくは５０〜６０質量％配合してなる、熱伝導性組成物。【００６６】
＜４＞  前記（Ａ）成分の混合物が、平均粒子径１〜１０μｍ、好ましくは平均粒子径１〜５μｍの球状の熱伝導性充填剤を３０〜５０質量、好ましくは４０〜５０質量％配合してなる、＜３＞の熱伝導性組成物。【００６７】
＜５＞（Ａ）成分１００質量部に対してアルコキシシラン化合物またはジメチルポリシロキサン（Ｂ）成分１〜３０質量部、好ましくは１〜２５質量部、より好ましくは５〜２０質量部を含有する、＜１＞〜＜４＞のいずれかの熱伝導性組成物。【００６８】
＜６＞（Ａ）球状の熱伝導性充填剤と（Ｂ）アルコキシシラン化合物またはジメチルポリシロキサンを含有する熱伝導性組成物であって、
前記（Ａ）成分の球状の熱伝導性充填剤が平均粒子径の異なる充填剤を特定割合で配合してなる混合物であり、
前記混合物が、窒化物からなる平均粒子径５０μｍ以上の球状の熱伝導性充填剤を３０質量％以上、好ましくは４０質量％以上、より好ましくは５０質量％以上配合してなり、平均粒子径１μｍ未満の球状の熱伝導性充填剤を１０質量％以上、好ましくは１５質量％以上配合してなる、熱伝導性組成物。【００６９】
＜７＞前記（Ａ）成分の混合物が、窒化物からなる平均粒子径５０μｍ以上の球状の熱伝導性充填剤を３０質量％以上、好ましくは４０質量％以上、より好ましくは５０質量％以上配合してなり、平均粒子径１μｍ未満の球状の熱伝導性充填剤を１０質量％以上、好ましくは１５質量％以上配合してなり、残部が平均粒子径１μｍ以上〜平均粒子径５０μｍ未満の球状の熱伝導性充填剤を配合してなる、＜６＞の熱伝導性組成物。【００７０】
＜８＞前記（Ａ）成分の混合物が、窒化物からなる平均粒子径５０〜１００μｍ、好ましくは平均粒子径５０〜８０μｍの球状の熱伝導性充填剤を５０〜７０質量％、好ましくは５０〜６０質量％配合してなる、＜６＞又は＜７＞の熱伝導性組成物。【００７１】
＜９＞前記（Ａ）成分の混合物が、平均粒子径１μｍ未満の球状の熱伝導性充填剤を１０〜３０質量％、好ましくは１５〜２５質量％配合してなる、＜６＞〜＜８＞のいずれかの熱伝導性組成物。【００７２】
＜１０＞残部が平均粒子径１〜１０μｍ、好ましくは平均粒子径１〜５μｍの球状の熱伝導性充填剤を配合してなる、＜６＞〜＜９＞のいずれかの熱伝導性組成物。【００７３】
＜１１＞（Ａ）成分１００質量部に対してアルコキシシラン化合物またはジメチルポリシロキサン（Ｂ）成分１〜２０質量部、好ましくは１〜１５質量部、より好ましくは３〜１５質量部を含有する、＜６＞〜＜１０＞のいずれかの熱伝導性組成物。【００７４】
＜１２＞平均粒子径１μｍ未満の球状の熱伝導性充填剤が酸化アルミニウム又は酸化亜鉛である、＜６＞〜＜１１＞のいずれかの熱伝導性組成物。【００７５】
＜１３＞前記窒化物が窒化アルミニウムまたは窒化ホウ素である、＜１＞〜＜１２＞のいずれかの熱伝導性組成物。【００７６】
＜１４＞＜１＞〜＜１３＞のいずれかに記載の熱伝導性組成物からなる放熱材料。【００７７】
＜１５＞（Ａ）球状の熱伝導性充填剤１００質量部に対して、（Ｂ）アルコキシシラン化合物またはジメチルポリシロキサン１〜３０質量部、好ましくは１〜２５質量部、より好ましくは５〜２０質量部を混合する、熱伝導性組成物の製造方法であって、
前記（Ａ）が平均粒子径の異なる充填剤を特定割合で配合してなる混合物であり、前記混合物が、窒化物からなる平均粒子径５０μｍ以上、好ましくは平均粒子径５０〜１００μｍ、より好ましくは平均粒子径５０〜８０μｍの充填剤を３０質量％以上、好ましくは４０質量％以上、より好ましくは５０質量％以上配合してなる、熱伝導性組成物の製造方法。【００７８】
＜１６＞（Ａ）球状の熱伝導性充填剤１００質量部に対して、（Ｂ）アルコキシシラン化合物またはジメチルポリシロキサン１〜２０質量部、好ましくは１〜１５質量部、より好ましくは３〜１５質量部混合する、熱伝導性組成物の製造方法であって、
前記（Ａ）が平均粒子径の異なる充填剤を特定割合で配合してなる混合物であり、前記混合物が、窒化物からなる平均粒子径５０μｍ以上、好ましくは平均粒子径５０〜１００μｍ、より好ましくは平均粒子径５０〜８０μｍの充填剤を３０質量％以上、好ましくは４０質量％以上、より好ましくは５０質量％以上配合してなり、また、平均粒子径１μｍ未満の球状の熱伝導性充填剤を１０質量％以上、好ましくは１５質量％以上配合してなる、熱伝導性組成物の製造方法。【００７９】
＜１７＞前記窒化物が窒化アルミニウムまたは窒化ホウ素である、＜１６＞又は＜１７＞の製造方法。【００８０】
＜１８＞前記（Ｂ）成分が一般式（ＩＩ）のアルコキシシリル基を有するアルコキシシラン化合物である、＜１＞〜＜１７＞の何れかの組成物、放熱材料又は製造方法。【００８１】
＜１９＞前記（Ｂ）成分が一般式（ＩＩ−１）又は一般式（ＩＩ−２）の化合物である、＜１８＞の組成物、放熱材料又は製造方法。【００８２】
＜２０＞前記（Ｂ）成分が一般式（ＩＩＩ）で表される化合物である、＜１＞〜＜１７＞の何れかの組成物、放熱材料又は製造方法。【００８３】
＜２１＞前記（Ｂ）成分が一般式（ＩＶ）で表されるジメチルポリシロキサンである、＜１＞〜＜１７＞の何れかの組成物、放熱材料又は製造方法。【００８４】
＜２２＞さらに（Ｃ）成分として平均組成式（Ｉ）で表されるポリオルガノシロキサンを含む、＜１＞〜＜１７＞の何れかの組成物、放熱材料又は製造方法。【００８５】
＜２３＞さらに（Ｄ）成分としてポリオルガノハイドロジェンシロキサンを含み、（Ｅ）成分として白金系触媒を含む、＜２２＞の組成物、放熱材料又は製造方法。
実施例【００８６】
＜使用成分＞
（Ａ）成分
丸み状窒化アルミニウム「ＦＡＮ−ｆ８０」，平均粒子径８０μｍ，（株）トクヤマ
丸み状窒化アルミニウム「ＦＡＮ−ｆ５０−Ｊ」，平均粒子径５０μｍ，（株）トクヤマ
丸み状窒化アルミニウム「ＨＦ−０５」，平均粒子径５μｍ，（株）トクヤマ
丸み状窒化アルミニウム「ＨＦ−０１」，平均粒子径１μｍ，（株）トクヤマ
丸み状アルミナ「スミコランダム」，平均粒子径０．４μｍ，住友化学（株）【００８７】
（Ｂ）成分
表面処理剤（一般式（ＩＩ−１）において、ｘ：２０、Ｙ：Ｓｉ（ＣＨ３）２ＣＨ＝ＣＨ２）【００８８】
＜測定方法＞
［平均粒子径］
平均粒子径（メジアン径ｄ５０）は、コールカウンター法により測定した。【００８９】
［粘度］
ＪＩＳ  Ｋ６２４９に準拠。回転粘度計ローターＮｏ．７、回転数２０ｒｐｍ、１分値の粘度を示す。【００９０】
［熱伝導率］
２３℃において、熱線法に従い、熱伝導率計（京都電子工業社製、ＱＴＭ−５００）を用いて測定した。【００９１】
実施例１〜１８
表１、表２に示す（Ａ）および（Ｂ）成分をプラネタリー型ミキサー（ダルトン社製）に仕込み、室温にて１時間撹拌混合し、さらに１２０℃にて１時間撹拌混合して、熱伝導性組成物を得た。（Ｂ）成分の量は、（Ａ）成分１００質量部に対する質量部表示である。組成物の粘度、熱伝導率を測定した。結果を表１及び表２に示す。【００９２】
【表１】
2016190189.tif 000004
【００９３】
【表２】
2016190189.tif 000005
【００９４】
表１と表２の対比から、平均粒子径５０μｍの窒化アルミニウムを含む実施例１〜９の組成物と、平均粒子径８０μｍの窒化アルミニウムを含む実施例１０〜１８の組成物では、粘度は実施例１〜９の組成物の方が小さいが、熱伝導率は実施例１０〜１８の組成物の方が高かった。なお、表１、表２中の「纏まる限界」は、成形できるものであることを意味し、成形できずに粉状態のままであるものが含まれないことを意味する。また、「ペースト」はペースト（グリース）状で粘度が測定できなかったことを意味する。【００９５】
実施例１９〜２２
表３に示す（Ａ）および（Ｂ）成分をプラネタリー型ミキサー（ダルトン社製）に仕込み、室温にて１時間撹拌混合し、さらに１２０℃にて１時間撹拌混合して、熱伝導性組成物を得た。（Ｂ）成分の量は、（Ａ）成分１００質量部に対する質量部表示である。組成物の粘度、熱伝導率を下記の方法で測定した。結果を表３に示す。【００９６】
【表３】
2016190189.tif 000006
【００９７】
表３と表２の対比から、（Ａ）成分中に平均粒子径が１μｍ未満のアルミナを１０質量％以上含有させることで、粘度の上昇を抑制しつつ、熱伝導率を高めることができた。なお、表３中の「纏まる限界」は、上記と同じ意味である。【００９８】
比較例１〜１６
表４〜表６に示す（Ａ）および（Ｂ）成分をプラネタリー型ミキサー（ダルトン社製）に仕込み、室温にて１時間撹拌混合し、さらに１２０℃にて１時間撹拌混合して、比較用の熱伝導性組成物を得た。（Ｂ）成分の量は、（Ａ）成分１００質量部に対する質量部表示である。組成物の粘度、熱伝導率を測定した。結果を表４〜表６に示す。なお、表５〜表６中の「纏まる限界」は、上記と同じ意味である。【００９９】
【表４】
2016190189.tif 000007
【０１００】
【表５】
2016190189.tif 000008
【０１０１】
【表６】
2016190189.tif 000009
【０１０２】
表１〜表３の実施例と表４の比較例１〜４との対比から、（Ａ）成分を平均粒子径の異なる充填剤を特定割合で配合してなる混合物にすることで、粘度と熱伝導率が改善できることが確認できた。【０１０３】
表１〜表３の実施例と表５、６の比較例５〜１６との対比から、（Ａ）成分として平均粒子径が５０μｍ以上の窒化アルミニウムを含有することで、粘度と熱伝導率が改善できることが確認できた。【０１０４】
表１の実施例１、２と表５の比較例７、８は、（Ａ）成分と（Ｂ）成分の配合量は同じであるが、実施例１、２の方が粘度は低く、熱伝導率は大きかった。
産業上の利用可能性【０１０５】
本発明の熱伝導性組成物は、パーソナルコンピューターなどの電子機器のような発熱部位を有する各種機器用の放熱材料として使用することができる。
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
（Ａ）球状の熱伝導性充填剤と（Ｂ）アルコキシシラン化合物または分子鎖片末端がトリアルコキシシリル基で封鎖されたジメチルポリシロキサンを含有する熱伝導性組成物であって、
前記（Ａ）成分の球状の熱伝導性充填剤が平均粒子径の異なる充填剤を特定割合で配合してなる混合物であり、
前記混合物が、窒化物からなる平均粒子径５０μｍ以上の球状の熱伝導性充填剤を３０質量％以上配合してなり、平均粒子径１μｍ未満の球状の熱伝導性充填剤を１０質量％以上配合してなる、熱伝導性組成物。
【請求項２】
前記（Ａ）成分の混合物が、窒化物からなる平均粒子径５０μｍ以上の球状の熱伝導性充填剤を３０質量％以上配合してなり、平均粒子径１μｍ未満の球状の熱伝導性充填剤を１０質量％以上配合してなり、残部が平均粒子径１μｍ以上〜平均粒子径５０μｍ未満の球状の熱伝導性充填剤を配合してなる、請求項１に記載の熱伝導性組成物。
【請求項３】
前記窒化物が窒化アルミニウムまたは窒化ホウ素である、請求項１または２に記載の熱伝導性組成物。
【請求項４】
前記（Ａ）成分１００質量部に対して前記（Ｂ）成分を１〜２０質量部を含有する、請求項１〜３のいずれか１項に記載の熱伝導性組成物。
【請求項５】
請求項１〜４のいずれか１項に記載の熱伝導性組成物からなる放熱材料。
【手続補正２】
【補正対象書類名】明細書
【補正対象項目名】００３２
【補正方法】変更
【補正の内容】
【００３２】
【化２】
2016190189.tif 000010
Ｒ’＝−Ｏ−または−ＣＨ２ＣＨ２−
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
（Ａ）球状の熱伝導性充填剤と（Ｂ）一般式（ＩＩ−１）または一般式（ＩＩ−２）のアルコキシシラン化合物を含有する熱伝導性組成物であって、
【化１】
2016190189.tif 000011
式中、
ｘ＝１０〜５００
Ｙ＝Ｓｉ（ＣＨ３）２ＣＨ＝ＣＨ２またはＳｉ（ＣＨ３）３であり、
前記（Ａ）成分の球状の熱伝導性充填剤が平均粒子径の異なる充填剤を特定割合で配合してなる混合物であり、
前記混合物が、窒化物からなる平均粒子径５０μｍ以上の球状の熱伝導性充填剤を５０〜６０質量％配合してなり、平均粒子径１μｍ未満の球状の熱伝導性充填剤を１０〜３０質量％配合してなり、残部が平均粒子径１μｍ〜１０μｍの球状の熱伝導性充填剤を配合してなる、熱伝導性組成物。
【請求項２】
前記窒化物が窒化アルミニウムまたは窒化ホウ素である、請求項１に記載の熱伝導性組成物。
【請求項３】
前記（Ａ）成分１００質量部に対して前記（Ｂ）成分を１〜２０質量部を含有する、請求項１または２に記載の熱伝導性組成物。
【請求項４】
請求項１〜３のいずれか１項に記載の熱伝導性組成物からなる放熱材料。
【手続補正２】
【補正対象書類名】明細書
【補正対象項目名】００３２
【補正方法】変更
【補正の内容】
【００３２】
【化２】
2016190189.tif 000012
Ｒ’＝−Ｏ−または−ＣＨ２ＣＨ２−
【国際調査報告】
2016190189.tif 000013
2016190189.tif 000014
2016190189.tif 000015
2016190189.tif 000016